FR 2447955 A1 19800829 FR 7905807 A 19790205 La présente invention s1 applique dans les cas où la protection efficace de surfaces hirizontales ou verticales est recherchée en liaison avec un effet décoratif. Les produits d'enduction connus ont une utilisation spécifique. Par exemple,un enduit utilisé pour la décoration dTun mur avec effet de relief,n'assure pas son étanchéité et ne peut servir à protèger un sol. De même un revètement de sol ne possède ni la matière ni la thixotropie nécessaires à l'enduction de surfaces verticales à effet de relief. D'autre part ces produits necessitent souvent pour leur fabrication des matières premières spécialement élaborées dans ce but. La formulation de l'enduit objet de l'invention permet d'éviter ces inconvénients. La grande résistance à l'abrasion et la légèreté de ses charges naturelles permettent d'employer une forte granulométrie qui donne un relief naturel. De plus le liant étant constitué d'une pâte thixotrope de même densité,permet itapplication de cet enduit sur toutes surfaces sans risque de séparation. La particularité de l'enduit de l'invention découle de deux caractèristiques principales: 1 - Charge principale Celle ci est constituée de scories volcaniques broyées jusqu'à une granulométrie de 400 microns. La scorie à l'état naturel est légère ( df I) friable donc facile à concasser et poreuse,ce qui lui permet de "boire" le liant. Cette charge ne se comporte donc pas comme un élément passif enrobé,mais assure une homogénéite de l'ensemble. Ainsi lors d'une usure par abraison il n'y a pas de risque de décrochage des grains comme dans le cas d'une charge siliceuse. De plus la pigmentation naturelle brune des scories donne à 11 enduit une couleur brique inaltérable aux Ultrat Violet. 20- Liant Le liant est constitué d'une résine polyester souple de faible viscosité,préaccélérée aux amines (meilleure stabilité au stocage) rendue thixotrope par l'adjonction de sciure de mousse de polyuréthane rigide. Cette poudre provenant de l'usinage de blocs de polyuréthane est un déchet non recyclable de l'industrie du polyuréthane. Elle est constituée de cellules cassées qui retiennent la résine à la façon d'une éponge, formant ainsi une pâte thîxotrope. Le liant se solidifie par polymèrisation grace à un catalyseur qui sera ajouté au moment de l'enploi.(peroxyie de benzoyle). De plus le liant peut être additionné de pâte colorante. La fabrication de l'enduit se décompose en trois phases: - concassage et tamisage des scories - tamisage des déchets de polyuréthane - mélange de la résine préaccélérée avec les charges. Les proportions du mélange sont,en poids: -scories 46;, -résine préaccélérée 46% - poudre de polyuréthane 8; Celles ci peuvent cependant varier suivant l'utilisation ou l'effet recherché. par exemple, la diminution du pourcentage de polyuréthane donnera un effet plus brillant. Dans une autre réalisation la supression totale du polyuréthane donnera un enduit non thixotrope pouvant sistre utilisé pour les sols. Enfin, la suppression des scories donnera un mastic souplesthixo et possèdant de bonnes propriétés de collage. La mise en oeuvre n'apporte aucune nouveauté aux personnes ayant travaillé des mastics à deux composants: mélange du catalyseur application à la spatule ou à la tyrolienne. Suivant le relief désiré l'application sera de deux à quatre Xgs au m2. Une fois en place l'enduit peut se travailler,avant polymérisation, à 11 aide des instruments traditionnels. (spatule,boucharde) En résumé, le produit final s'accroche sur tout support à l'intèrieur comme à l'extèrieur; la résine polyester très liquide étant bue par le support ( bois, béton, ciment, plâtre etc...) la couche d'enduction ne peut se décrocher sans destruction du support. I1 est étanche à l'eau et à la vapeur d'eau et imperméabilise son support.Sa souplesse l'empèche de se fissurer. Son haut pouvoir garnissant et sa thixotropie permettent de l'employer en de fortes épaisseurs ( 5 mm),sa coloration naturelle est un gage de stabilité.L'homogénéîté du mélange et sa richesse en scories lui confèrent une grande résistance à l'abrasion. Enfin son grain permet de l'empoyer comme revètement de sol antidérapant. Toutes ces qualités alliées à une grande facilité de mise en oeuvre permettent de l'empoyer aussi bien dans le batiment que dans la marine ou les autres industries. REVENDICATIONS 1 - Formulation d'un enduit @astic caractérisé par le fait qu'il s'agit d'un melange de scories volcaniques broyées, de poudre de déchets de polyuréthane, et de résine de polyester souple préaccélérée aux amines,dans les proportions respectives de 46%,8%,46%, en poids et dont le durcisseur est le peroxyde de benzoyle. 2 - Formulation selon la revendication n01 caractérisé par le f"t que la résine souple peut être remplacée par une résine de type rigide. 30 Formulation selon les revendication n01 et n02 caractérisée par le fait que l'adjonction d'accélérateur peut se faire au moment de l'emploi. 4 - Formulation selon les revendications n01 n02 et n03 caractérisée par le fait que le système catalytique peut être: octoate de cobalt-peroxyde de méthyl-éthyl-cét one. 5 - Formulation selon les revendications n01 n 2 n03 et n04 caractérisée par le fait que la poudre de polyuréthane peut autre remplacée par de la poudre d'autres mousses rigides telles que phénoliques ou urée-formol. 6 - Formulation selon les revendications n01 n02 n03 n04 et n05 caractérisée par le fait que la résine polyester peut être remplacée par une résine de polyaddition ou de polycondensation. 7 - Formulation selon les revendications n01 n02 n03 n04 n05 n06 caractérisée par le fait que les proportions du mélange peuvent varier suivant l'utilisation envisagée. 8 - Formulation selon les revendications n 1 n 2 n 3 n 4 n 5 n 6 n07 caractèrisée par le fait que l'obtention de teintes différen tes de la couleur naturelle peut être realisée par l'addition de pâtes colorantes. 9 - Formulation selon les revendications n 1 n 2 n 3 n 4 n 5 n 6 n 7 n 8 caractérisée par le fait qu'en l'absence de polyuréthane l'agent thixotropant peut autre un agent déjà connu tel la silice.